Brevet FR2786315A1 — publié le 20000526

i 2786315 INTENSIFICATEUR D'IMAGES DE RAYONS X, TECHNIQUE DE MONTAGE PAR COLLAGE ET SON PROCEDE DE FABRICATION L'invention se rapporte à un intensificateur d'images de rayons X, comprenant une douille en céramique d'anode, qui entoure l'anode et qui forme une partie de l'enceinte sous vide et sur le bord intérieur rentrant de laquelle est fixée une électrode du système de reproduction. Dans un intensificateur d'images de rayons X de ce genre, connu par exemple par le EP 0 429 694 A1, on utilise habituellement pour la fixation de ce que l'on appelle l'électrode E3 une opération de rétreint thermique. L'électrode en aluminium est munie d'un bord en forme de U s'accrochant au bord frontal de la douille en céramique d'anode et rétreint sur la douille en céramique d'anode constituée le plus souvent en céramique à base d'A1203, les coefficients de dilatation très différents de l'aluminium et de l'AI203 étant mis à profit. L'épaisseur de l'électrode est à cet effet d'au moins 1 à 3 mm. Par le DE 42 08 540 A1, il est connu de relier dans un intensificateur d'images de rayons X une électrode à la douille en céramique d'anode par brasure dure. Ce type de fixation par rétreint convient seulement pour des électrodes en aluminium à paroi relativement épaisse, mais ne convient pas par exemple pour des anodes en tôle d'acier. L'invention vise, pour intensificateur d'images de rayons X du type mentionné ci-dessus, une nouvelle fixation de l'électrode à fixer à la douille en céramique d'anode qui, tout en étant d'une fabrication simple et en assurant un maintien de longue durée, convient pour tous les matériaux d'électrodes quels qu'ils soient. On y parvient, suivant l'invention, par le fait que des parties de paroi, posées les unes sur les autres d'une manière bien adaptée, de la douille en céramique d'anode et de l'électrode sont reliées entre elles au moyen d'une hi -T-- 11T 2 2786315 colle étanche au vide. Suivant un premier mode de réalisation de l'invention, il peut être prévu que l'électrode soit munie d'une collerette coudée plane et s'appliquant dans un plan perpendiculaire à l'axe de l'intensificateur d'images de rayons X à la face frontale de la douille en céramique d'anode. Notamment pour une constitution de l'électrode en saillie vers l'intérieur de l'extrémité rentrante de la douille en céramique d'anode comme cela est nécessaire dans de nombreux intensificateurs d'images de rayons X pour des raisons de reproduction, il peut être prévu au lieu de cela que la douille en céramique d'anode soit constituée de manière qu'à l'extrémité rentrante une partie de paroi de forme conique forme un siège pour une partie de paroi de l'électrode. Suivant un perfectionnement de l'invention, la colle est de préférence un vernis de polyimide, de préférence sous la forme initiale d'un poly(acide amidocarboxylique). L'électrode est de préférence en une tôle d'acier à paroi mince, de préférence en une tôle d'acier fin de 0,5 à 1 mm d'épaisseur environ, qui est mise à la forme souhaitée par emboutissage profond ou par laminage. Pour assurer le contact de l'électrode, il est prévu outre la possibilité en soi connue d'avoir une tige élastique s'appliquant à la paroi extérieure de l'électrode, agencement dans lequel le contact de raccordement qui passe à travers la douille en céramique d'anode est relié à l'électrode en assurant un contact par l'intermédiaire d'une couche conductrice allant jusqu'à la zone d'application de l'électrode à la paroi intérieure de la douille en céramique d'anode. 2 5 Cela peut s'obtenir dans un mode de réalisation de l'invention par le fait qu'il est inséré dans le coin entre la couche conductrice et la partie de paroi contiguë de l'électrode un bourrelet de contact en une pâte conductrice. Un agencement particulièrement préféré est celui dans lequel la colle est conductrice de l'électricité et la couche conductrice s'étend sous la couche de colle jusqu'à la partie de paroi de fixation de la douille en céramique d'anode. Pour obtenir cette conductivité de la colle, il suffit de mélanger un peu de suie à la colle car, compte tenu du fait que le contact n'est pratiquement pas chargé, une conductivité faible suffit. 3 2786315 Pour la couche conductrice menant le contact au raccordement à l'électrode et déposée sur la paroi intérieure de la douille en céramique d'anode, une couche en MoMn par exemple convient. Pour fabriquer un intensificateur d'images de rayons X ayant une électrode E3 collée de cette façon, on utilise de préférence un vernis de polyimide sous la forme de départ d'un poly(acide amidocarboxylique) qui, le cas échéant après une dilution appropriée après mélange à de la suie, est déposé sur les parties de paroi adjacentes de l'électrode et de la douille en céramique d'anode et qui, après la mise sous vide de l'enceinte sous vide, est durci à des températures de 300 à 400 C environ par imidation. Lors de ce durcissement, le bourrelet de contact éventuellement prévu en une pâte conductrice, par exemple en une pâte conductrice à l'argent, est également durci. D'autres avantages de l'invention ressortent de la description qui va suivre de quelques exemples de réalisation ainsi que du dessin, dans lequel: La figure 1 est une vue partielle d'un intensificateur d'images de rayons X dans la partie de la fixation habituelle par rétreint de ce que l'on appelle l'électrode E3, La figure 2 est une variante suivant l'invention de fixation de la 2 0 structure d'électrode au moyen d'une technique de collage, La figure 3 est une vue partielle correspondant à la figure 2 avec une entrée de courant modifiée du contact d'entrée à l'électrode, La figure 4 représente un autre exemple de réalisation d'une variante de contact pour le courant, et La figure 5 représente un exemple de réalisation pour une fixation par collage d'une électrode conformée autrement qu'aux figures 1 à 4. On reconnaît nettement à la figure 1 la douille 1 en céramique d'anode constituée en céramique à base d'AI203, qui fait partie d'une enceinte sous vide d'un intensificateur d'images de rayons X. Cette douille en céramique d'anode fait saillie radialement dans l'enceinte sous vide, d'autres électrodes de reproduction pouvant être montées sur cette enceinte sous vide d'une manière qui n'est pas représentée mais qui est connue en soi. Dans le cas 4 2786315 présent, il s'agit de la fixation de ce que l'on appelle l'électrode E3, qui est fixée directement sur le bord 3 rentrant de la douille 1 en céramique d'anode. Pour fixer cette électrode E3 qui entoure l'anode 4, il est prévu dans l'exemple de réalisation représenté à la figure 1 d'un intensificateur d'images de rayons X habituel, de munir l'électrode 5 en aluminium à paroi relativement épaisse de 1 à 3 mm d'une partie 6 en forme de U qui s'accroche au bord rentrant de la douille en céramique d'anode. Pour la fixation, il est prévu une fixation thermique par rétreint dans laquelle on met à profit les coefficients de dilatation très différents de l'aluminium et de l'AI203. Pour pouvoir fixer par exemple de minces électrodes en tôle d'acier sur la douille 1 en céramique d'anode, ce rétreint thermique n'est pas possible comme il l'est pour une électrode 5 en aluminium. Dans le premier exemple de réalisation représenté à la figure 2 d'une électrode 5' en tôle d'acier fin à paroi mince fixée suivant l'invention au moyen des techniques de collage, la douille 1 en céramique d'anode est donc prolongée autour de la partie 3' de bord et l'électrode 5' comporte une collerette 7 coudée plane qui s'applique à la face 8 frontale de la douille en céramique d'anode et y est fixée à l'aide d'une couche 9 de colle étanche au vide, de préférence en un vernis de polyimide. On reconnaît en 10 un contact au raccordement passant à travers la douille en céramique d'anode et qui peut être reliée de manière à assurer un contact soit par une broche 1 1 de contact élastique à la surface extérieure de l'électrode mais aussi également par une couche 12 conductrice déposée sur la paroi intérieure de la douille en céramique d'anode, cette couche 12 étant par exemple en MoMn, et étant reliée dans la région du point de fixation par collage à l'électrode 5' de manière à assurer un contact. Dans l'exemple de réalisation représenté à la figure 3, il est inséré pour améliorer le contact entre la couche 12 conductrice et l'électrode 5' un bourrelet 13 en une pâte conductrice, notamment en une pâte conductrice à I'argent. De préférence, le contact est obtenu conformément à la figure 4. Dans cet agencement, la couche conductrice, par exemple en MoMn, va jusqu'au delà de la face 8 frontale de la douille 1 en céramique d'anode et s'étend à plat sous la couche 9 de colle, de préférence en vernis de polyimide, qui y est déposée. De la suie est mélangée au vernis de polyimide de sorte 2786315 que la couche 9 de colle a également une légère conductivité qui est suffisante cependant en raison du fait que le point de contact ne subit pas de charge. La figure 5 représente une fixation par collage suivant l'invention pour une électrode E3 d'un intensificateur d'images de rayons X alors que l'électrode a une autre configuration. Dans ce cas, la douille 1 en céramique d'anode est munie à l'extrémité rentrante d'une partie 14 de paroi conique sur laquelle est fixée de manière étroitement adaptée une partie de paroi correspondante de l'électrode 5" conique avec interposition d'une couche 9 de colle et de la couche 12 conductrice qui va vers le haut, le tout assurant également le contact. Dans ce cas aussi, la couche 9 de colle est au moins légèrement conductrice et est constituée de préférence dans ce cas d'un vernis de polyimide auquel ont été ajoutés des constituants pour obtenir une certaine conductivité, par exemple de la suie. Afin que la colle tienne suffisamment le vide, donc ne laisse pas passer du gaz ni ne se décompose après le processus de prise qui dure pendant plusieurs heures à des températures de 250 à 280 C, on utilise de préférence un vernis de polyimide dont la forme de départ est un poly(acide aminocarboxylique) qui peut, d'une manière appropriée, être dilué par exemple dans le rapport 1:2. L'imidation s'effectue alors à des températures de 300 à 400 C environ sous vide ou sous balayage à l'azote. Des températures plus basses prolongent la durée de l'opération. Pour obtenir une conductivité suffisante du vernis de polyimide, on mélange de 5 à 10 g de suie, par exemple du noir de fumée, au produit initial donnant le vernis et on effectue le mélange pendant plusieurs heures avec une barre d'agitation à ailettes. On dépose de préférence le mélange à l'aide d'un pinceau sur les parties de paroi de fixation correspondantes et on effectue ensuite un dégazage sous vide d'une durée de quelques minutes. On effectue ensuite finalement l'imidation à des températures de 300 C à 450 C pendant quelques heures. La durée exacte peut être déterminée expérimentalement et dépend du vernis utilisé. L'invention n'est pas limitée aux exemples de réalisation représentés. Outre l'utilisation également d'autres colles étanches au vide, on peut bien entendu fixer de manière durable pratiquement toutes les formes que l'on peut imaginer de l'électrode E3 en constituant de manière adéquate la surface . - -T- 'a f 6 2786315 antagoniste sur la douille en céramique d'anode à l'aide de la technique de collage suivant l'invention. 7-....71 7 2786315 REVENDICATIONS 1. Intensificateur d'images de rayons X, comprenant une douille en céramique d'anode, qui entoure l'anode et qui forme une partie de l'enceinte sous vide et sur le bord intérieur rentrant de laquelle est fixée une électrode du système de reproduction, caractérisé en ce que des parties de paroi, posées les unes sur les autres d'une manière bien adaptée, de la douille (1) en céramique d'anode et de l'électrode (5, 5', 5") sont reliées entre elles au moyen d'une colle étanche au vide. 2. Intensificateur d'images de rayons X suivant la revendication 1, caractérisé en ce que l'électrode (5') est munie d'une collerette (7) coudée plane et s'appliquant dans un plan perpendiculaire à l'axe de l'intensificateur d'images de rayons X à la face (8) frontale de la douille (1) en céramique d'anode. 3. Intensificateur d'images de rayons X suivant la revendication 1, caractérisé en ce que la douille en céramique d'anode est constituée de manière qu'à l'extrémité (3) rentrante une partie (14) de paroi de forme conique forme un siège pour une partie de paroi de l'électrode (5"). 4. Intensificateur d'images de rayons X suivant l'une des 2 0 revendications 1 à 3, caractérisé en ce que la colle est un vernis en polyimide. 5. Intensificateur d'images de rayons X suivant l'une des revendications 1 à 4, caractérisé en ce que le contact (10) de raccordement qui passe à travers la douille (1) en céramique d'anode est relié à l'électrode (5', 5") en assurant un contact par l'intermédiaire d'une couche (12) conductrice allant jusqu'à la zone d'application de l'électrode (5', 5") à la paroi intérieure de la douille (1) en céramique d'anode. 6. Intensificateur d'images de rayons X suivant la revendication 5, caractérisé en ce que la couche (12) conductrice est en MoMn. 8 2786315 7. Intensificateur d'images de rayons X suivant la revendication 5 ou 6, caractérisé en ce qu'il est inséré dans le coin entre la couche (12) conductrice et la partie de paroi contiguë de l'électrode (5') un bourrelet (13) de contact en une pâte conductrice. 8. Intensificateur d'images de rayons X suivant l'une des revendications 1 à 6, caractérisé en ce que la colle est conductrice de l'électricité et en ce que la couche (12) conductrice s'étend sous la couche (9) de colle jusqu'à la partie de paroi de fixation de la douille en céramique d'anode. 9. Intensificateur d'images de rayons X suivant l'une des revendications 1 à 8, caractérisé en ce que de la suie est mélangée à la colle. 10. Intensificateur d'images de rayons X suivant l'une des revendications 1 à 9, caractérisé en ce que l'électrode (5', 5") est en tôle d'acier à paroi mince). 11. Intensificateur d'images de rayons X suivant la revendication 10, caractérisé en ce que l'électrode (5', 5") est formée en tôle d'acier fin d'une épaisseur de 0,5 à 1 mm environ par emboutissage profond ou par laminage. 12. Procédé de fabrication d'un intensificateur d'images de rayons X suivant l'une des revendications 1 à 10, caractérisé en ce qu'il consiste à utiliser un vernis de polyimide dont la forme de départ est un poly(acide amidocarboxylique) qui a été déposé, le cas échéant après dilution et mélange à de la suie, sur la partie de paroi de contact de la douille en céramique d'anode avec l'électrode et qui a été durci par imidation après la mise sous vide de l'enceinte sous vide à des températures de 300 à 400 C environ.